【手続補正書】
【提出日】平成26年3月25日(2014.3.25)
【手続補正１】
【補正対象書類名】特許請求の範囲
【補正対象項目名】全文
【補正方法】変更
【補正の内容】
【特許請求の範囲】
【請求項１】
ＶＣＩを含む少なくとも１種の熱可塑性のポリマー外層と、
少なくとも１種の腐食性ガス耐性ポリマーバリア層（前記腐食性ガス耐性バリア層は、ポリビニルアルコールもしくはアルキレン−ビニルアルコールコポリマー、もしくはそのいずれかと別のポリマーとのブレンド；または前記ポリビニルアルコールポリマーもしくは前記ポリアルキレン−ビニルアルコールコポリマーとブレンドされた、一酸化炭素を含有するエチレンポリマー；ポリアミドもしくはポリアミドコポリマー、もしくはそのいずれかと別のポリマーとのブレンド；ポリビニルアセテートポリマーもしくはポリビニルアセテートコポリマー、もしくはそのいずれかと別のポリマーとのブレンド；またはポリ塩化ビニリデンもしくはそのコポリマーを含む）と、
前記外層および前記バリア層と適合性がある少なくとも１種の任意の結合層（前記結合層は、ポリアクリレートもしくはポリメタクリレート（そのエステル部分は、１〜約１２個の炭素原子を有する）、または前記ポリアクリレートもしくは前記ポリメタクリレートとポリオレフィンとのブレンド；ポリ酸無水物もしくはポリ無水マレイン酸；または前記ポリ酸無水物もしくは前記ポリ無水マレイン酸と、オレフィン、エチルビニルアセテートもしくはエチレンアクリレートとのコポリマーを含む）と
を含む積層品であって、
前記積層品は、約２００ｃｃ／１００ｍ2／日未満のＨ2Ｓ透過率を有し、
金属を腐食から保護することができる腐食性ガス耐性積層品。
【請求項２】
請求項１に記載の腐食性ガス耐性積層品であって、
前記外層ポリマーが、様々な低密度および高密度ポリエチレンを含むポリエチレン、ポリプロピレンおよびそのコポリマー、エチレン−エチルアクリレートコポリマー、エチレンメチルアクリレートコポリマー、アクリロニトリル−ブタジエン−スチレン（ＡＢＳ）のコポリマー、メチルメタクリレート−スチレンのコポリマー、ポリブチルジエン、ポリクロロプレン、ブタジエンとスチレンとのコポリマー、ポリクロロトリフルオロエチレン、ポリテトラフルオロエチレン、フッ化エチレンポリプロピレンコポリマー、ポリ塩化ビニル、ポリ塩化ビニリデン、ポリフッ化ビニリデン、ポリエチレンとポリテトラフルオロエチレンとのブレンド、メラミンホルムアルデヒドのコポリマー、ポリウレタン、ポリアミドもしくはポリエステル、またはその任意の組合せを含み、
前記ＶＣＩ（前記ＶＣＩは、トリアゾールもしくはその誘導体；安息香酸塩もしくは安息香酸の塩；炭酸塩；リン酸塩；モリブデン酸アルカリ金属塩、二モリブデン酸塩、モリブデン酸アミン、もしくはその塩；アルカリ二塩基性酸塩；有機亜硝酸塩もしくは亜硝酸アルカリ金属塩；少なくとも１種のＣ6〜Ｃ10脂肪族モノカルボン酸、少なくとも１種のＣ6〜Ｃ10脂肪族ジカルボン酸、もしくは少なくとも１種の第一級芳香族アミド；またはこれらの任意の組合せであり、前記ＶＣＩの量は、前記外層１００重量部毎に約０．２５〜約１０重量部である）を含み、
前記結合層（前記結合層は、ポリオレフィンとブレンドされた前記アクリレートもしくは前記メタクリレート；前記ポリマー無水物もしくは前記ポリ無水マレイン酸；またはオレフィンもしくはエチル−ビニルアセテートのいずれかとの、前記ポリマー無水物もしくは前記ポリ無水マレイン酸の前記コポリマー；またはこれらの任意の組合せを含む）を含み、
前記腐食性ガス耐性バリア層のポリマーが、前記ポリビニルアルコール、エチレン−ビニルアルコールのコポリマー、前記ポリアミド、前記ポリビニルアルコールもしくは前記アルキレンビニルアルコールコポリマーとブレンドされた、前記一酸化炭素を含有するエチレンポリマー；前記ポリ塩化ビニリデンもしくは前記ポリビニリデンコポリマー、またはその任意の組合せを含む
腐食性ガス耐性積層品。
【請求項３】
請求項２に記載の腐食性ガス耐性積層品であって、
前記外層が、ポリエチレン、ポリエステル、またはポリアミド、またはその任意の組合せを含み、
前記ＶＣＩが、亜硝酸アルカリ金属塩であり、前記亜硝酸塩の量が、前記外層および／または内層１００重量部につき約０．４〜約３．０重量部であり、
前記結合層が、前記ポリマー無水物、エチレン−無水マレイン酸コポリマー、またはポリ無水マレイン酸のコポリマー、またはその任意の組合せであり、前記結合層は、前記熱可塑性のポリマー外層と前記腐食性ガス耐性バリア層との間に位置し、
前記腐食性ガス耐性バリア層が、前記エチレン−ビニルアルコールのコポリマー（前記コポリマー中のエチレンの量は、約３０〜約４５モルパーセントである）、またはポリ塩化ビニリデン、または塩化ビニル、アクリレートもしくはアクリロニトリルとのそのコポリマーであり、
前記腐食性ガス耐性バリア層はフェノール添加剤を含み、前記腐食性ガス耐性バリア層のフェノール添加剤が、２−ヒドロキシ−４−オクトキシベンゾフェノン、２−ヒドロキシ−４−メトキシベンゾフェノン、２，４−ジヒドロキシベンゾフェノン、オクチル３−（３’，５’−ジ−ｔ−ブチル−４−ヒドロキシ）フェニルプロピオネート、２（２’−ヒドロキシ−３’，５’ジ−ｔｅｒｔ−アミル）フェニル−ベンゾトリアゾール、ターシャリーブチルサリチレート、ｔ−ブチルヒドロキノン、またはその任意の組合せであり、前記フェノールの量が、前記バリア層合計１００重量部につき約０．７〜約５重量部であり、
前記腐食性ガス耐性積層品の全厚さ（１００％）に対して、前記少なくとも１種以上のポリマー外層の全厚さが、約６５〜約９３％であり、前記少なくとも１種以上の結合層の全厚さが、約３〜約２０％であり、前記少なくとも１種以上の腐食バリア層の全厚さが、約２〜約１５％であり、
前記積層品は、約１００ｃｃ／１００ｍ2／日未満のＨ2Ｓ透過率を有し、
前記積層品は、約０．１ｃｃ／１００ｉｎ2／日未満の酸素透過率を有する腐食性ガス耐性積層品。
【請求項４】
少なくとも１種の熱可塑性のポリマー外層と、
ポリビニルアルコールもしくはアルキレン−ビニルアルコールコポリマー、またはそのいずれかと別のポリマーとのブレンド；または前記ポリビニルアルコールポリマーもしくは前記ポリアルキレン−ビニルアルコールコポリマーとブレンドされた、一酸化炭素を含有するエチレンポリマー；ポリアミドもしくはポリアミドコポリマー、またはそのいずれかと別のポリマーとのブレンド；ポリビニルアセテートポリマーもしくはポリビニルアセテートコポリマー、もしくはそのいずれかと別のポリマーとのブレンド；またはポリ塩化ビニリデンもしくはそのコポリマーを含む、少なくとも１種の腐食性ガス耐性ポリマーバリア層と、
前記腐食性ガス耐性外層および前記バリア層と適合性があり、前記ポリマー外層と前記腐食性ガス耐性バリア層との間に位置する少なくとも１種の第１の結合層と、
少なくとも１種の熱可塑性のポリマー内層と、
前記バリア層および前記内層と適合性があり、前記バリア層と前記内層との間に位置する少なくとも１種の第２の結合層とを含み、
前記外層または前記内層またはその両方に、少なくとも１種のＶＣＩ化合物を含み、
前記積層品は約２００ｃｃ／１００ｍ2／日未満のＨ2Ｓ透過率を有する腐食性ガス耐性積層品。
【請求項５】
請求項４に記載の腐食性ガス耐性積層品であって、
前記外層ポリマーが、種々の低密度および高密度ポリエチレンを含むポリエチレン、ポリプロピレンおよびそのコポリマー、エチレン−エチルアクリレートコポリマー、エチレンメチルアクリレートコポリマー、アクリロニトリル−ブタジエン−スチレン（ＡＢＳ）のコポリマー、メチルメタクリレート−スチレンのコポリマー、ポリブチルジエン、ポリクロロプレン、ブタジエンとスチレンとのコポリマー、ポリクロロトリフルオロエチレン、ポリテトラフルオロエチレン、フッ化エチレンポリプロピレンコポリマー、ポリ塩化ビニル、ポリ塩化ビニリデン、ポリフッ化ビニリデン、ポリエチレンとポリテトラフルオロエチレンとのブレンド、メラミンホルムアルデヒドのコポリマー、ポリウレタン、ポリアミドもしくはポリエステル、またはその任意の組合せを含み、
前記第１の結合層が、ポリオレフィンとブレンドされたポリアクリレートもしくはポリメタクリレート；ポリマー無水物もしくはポリ無水マレイン酸；またはオレフィンもしくはエチル−ビニルアセテートのいずれかとの、前記ポリマー無水物もしくは前記ポリ無水マレイン酸のコポリマー；またはこれらの任意の組合せを含み、
前記腐食性ガス耐性バリア層が、前記ポリビニルアルコール、エチレン−ビニルアルコールのコポリマー、前記ポリアミド、前記ポリビニルアルコールもしくは前記アルキレンビニルアルコールコポリマーとブレンドされた、前記一酸化炭素を含有するエチレンポリマー；前記ポリ塩化ビニリデンもしくは前記ポリビニリデンコポリマー、またはその任意の組合せを含み、
前記第２の結合層が、ポリオレフィンとブレンドされたポリアクリレートもしくはポリメタクリレート；ポリマー無水物もしくはポリ無水マレイン酸；またはオレフィンもしくはエチル−ビニルアセテートのいずれかとの、前記ポリマー無水物もしくは前記ポリ無水マレイン酸のコポリマー；またはこれらの任意の組合せを含み、
前記内層が、種々の低密度および高密度ポリエチレンを含むポリエチレン、ポリプロピレンおよびそのコポリマー、エチレン−エチルアクリレートコポリマー、エチレンメチルアクリレートコポリマー、アクリロニトリル−ブタジエン−スチレン（ＡＢＳ）のコポリマー、メチルメタクリレート−スチレンのコポリマー、ポリブチルジエン、ポリクロロプレン、ブタジエンとスチレンとのコポリマー、ポリクロロトリフルオロエチレン、ポリテトラフルオロエチレン、フッ化エチレンポリプロピレンコポリマー、ポリ塩化ビニル、ポリ塩化ビニリデン、ポリフッ化ビニリデン、ポリエチレンとポリテトラフルオロエチレンとのブレンド、メラミンホルムアルデヒドのコポリマー、ポリウレタン、ポリアミドもしくはポリエステル、またはその任意の組合せを含み、
前記ＶＣＩは、トリアゾールもしくはその誘導体；安息香酸塩もしくは安息香酸の塩；炭酸塩；リン酸塩；モリブデン酸アルカリ金属塩、二モリブデン酸塩、モリブデン酸アミンもしくはその塩；アルカリ二塩基性酸塩；有機亜硝酸塩もしくは亜硝酸アルカリ金属塩；少なくとも１種のＣ6〜Ｃ12脂肪族モノカルボン酸、少なくとも１種のＣ6〜Ｃ12脂肪族ジカルボン酸、もしくは少なくとも１種の第一級芳香族アミド；またはこれらの任意の組合せであり、前記ＶＣＩの量が、前記外層１００重量部につき約０．２５〜約１０重量部であり、
前記積層品は約０．１ｃｃ／１００ｉｎ2／日未満の酸素透過率を有する腐食性ガス耐性積層品。
【請求項６】
請求項５に記載の腐食性ガス耐性積層品であって、
前記外層が、ポリエチレン、ポリエステル、またはポリアミド、またはその任意の組合せを含み、
前記第１の結合層が、前記ポリマー無水物、エチレン−無水マレイン酸コポリマー、またはプロピレン無水マレイン酸のコポリマー、またはその任意の組合せであり、
前記腐食性ガス耐性バリア積層品が、前記エチレン−ビニルアルコールのコポリマー（前記コポリマー中のエチレンの量は約３０〜約４５モルパーセントである）であり、
前記第２の結合層が、前記ポリマー無水物、エチレン−無水マレイン酸コポリマー、またはプロピレン無水マレイン酸のコポリマー、またはその任意の組合せであり、
前記内層が、ポリエチレン、ポリエステル、またはポリアミド、またはその任意の組合せを含み、
前記腐食性ガス耐性積層品の全厚さ（１００％）に対して、前記少なくとも１種以上のポリマー外層および／または前記１種以上のポリマー内層の全厚さが、約６５〜約９３％であり、前記少なくとも１種以上の結合層の全厚さが、約３〜約２０％であり、前記少なくとも１種以上の腐食バリア層の全厚さが、約２〜約１５％であり、
約０．５ｃｃ／１００ｉｎ2／日未満の酸素透過率を有し、
約１００ｃｃ／１００ｍ2／日未満のＨ2Ｓ透過率を有する腐食性ガス耐性積層品。
【請求項７】
ポリビニルアルコールもしくはアルキレン−ビニルアルコールコポリマー、またはそのいずれかと別のポリマーとのブレンド、または前記ポリビニルアルコールポリマーもしくは前記ポリアルキレン−ビニルアルコールコポリマーとブレンドされた、一酸化炭素を含有するエチレンポリマー；ポリアミドもしくはポリアミドコポリマー、またはそのいずれかと別のポリマーとのブレンド；ポリビニルアセテートポリマーもしくはポリビニルアセテートコポリマー、またはそのいずれかと別のポリマーとのブレンド；またはポリ塩化ビニリデンもしくはそのコポリマーを含む少なくとも１種の腐食性ガス耐性ポリマーバリア層と、
少なくとも１種の外層（前記外層は、前記外層材料および前記バリア層と適合性がある、ブレンドされた少なくとも１種の結合層化合物を有する）とを含み、
前記外層が、ポリオレフィンもしくはそのコポリマー；エチレン−エチルアクリレートもしくはエチレン−メチルアクリレートのコポリマー；ジエン由来のポリマーもしくはジエン由来のコポリマー；ポリスチレン；ハロカーボンを含有するポリマー；ヘテロ鎖熱可塑性物質；ポリスルフィド；ポリフタルアミド；ポリウレタン；ポリアミド；ポリエステル；またはこれらの任意の組合せを含み、
前記外層結合化合物が、ポリアクリレートもしくはポリメタクリレート（そのエステル部分は、１〜約１２個の炭素原子を有する）、または前記ポリアクリレートもしくは前記ポリメタクリレートとポリオレフィンとのブレンド；ポリ酸無水物もしくはポリ無水マレイン酸；またはオレフィン、エチルビニルアセテートもしくはエチレンアクリレートとのポリ酸無水物もしくはポリ無水マレイン酸のコポリマーを含み、
前記外層は、トリアゾールもしくはその誘導体；安息香酸塩もしくは安息香酸の塩；炭酸塩；リン酸塩；モリブデン酸アルカリ金属塩、二モリブデン酸塩、モリブデン酸アミンもしくはその塩；アルカリ二塩基性酸塩；有機亜硝酸塩もしくは亜硝酸アルカリ金属塩；少なくとも１種のＣ6〜Ｃ12脂肪族モノカルボン酸、少なくとも１種のＣ6〜Ｃ12脂肪族ジカルボン酸、もしくは少なくとも１種の第一級芳香族アミド；またはこれらの任意の組合せを含む少なくとも１種のＶＣＩを有し、前記ＶＣＩの量が、前記外層１００重量部につき約０．２５〜約１０重量部であり、
約２００ｃｃ／１００ｍ2／日未満のＨ2Ｓ透過率を有する腐食性ガス耐性積層品。
【請求項８】
請求項７に記載の腐食性ガス耐性積層品であって、
少なくとも１種の内層を含み、前記内層が、前記内層材料および前記バリア層材料と適合性があり、その中にブレンドされた少なくとも１種の結合層化合物を有し、
前記内層が、ポリオレフィンもしくはそのコポリマー；エチレン−エチルアクリレートもしくはエチレン−メチルアクリレートのコポリマー；ジエン由来のポリマーもしくはジエン由来のコポリマー；ポリスチレン；ハロカーボンポリマー；ヘテロ鎖熱可塑性物質；ポリスルフィド；ポリフタルアミド；ポリウレタン；ポリアミド；ポリエステル；またはこれらの任意の組合せを含み、
前記内層結合化合物が、ポリアクリレートもしくはポリメタクリレート（そのエステル部分は、１〜約１２個の炭素原子を有する）、または前記ポリアクリレートもしくは前記ポリメタクリレートとポリオレフィンとのブレンド；ポリ酸無水物もしくはポリ無水マレイン酸；またはオレフィン、エチルビニルアセテートもしくはエチレンアクリレートとの前記ポリ酸無水物もしくは前記ポリ無水マレイン酸とのコポリマーを含む腐食性ガス耐性積層品。
【請求項９】
請求項８に記載の腐食性ガス耐性積層品であって、
前記内層および前記外層が、独立して、ポリエチレン、ポリエステル、またはポリアミド、またはその任意の組合せを含み、
前記内層結合化合物および前記外層化合物が、独立して、前記ポリマー無水物、エチレン−無水マレイン酸コポリマーもしくはプロピレン無水マレイン酸のコポリマー、またはその任意の組合せであり、
前記腐食性ガス耐性積層品の全厚さ（１００％）に対して、任意の結合層化合物を含む前記少なくとも１種以上のポリマー外層および／または前記１種以上のポリマー内層の全厚さが、約７５％〜約９８％であり、前記１種以上の腐食バリア層の全厚さが、約２％〜約２５％であり、
前記腐食性ガス耐性バリア層のポリマーが、前記ポリビニルアルコール、エチレン−ビニルアルコールのコポリマー、前記ポリアミド、前記ポリビニルアルコールもしくは前記ポリビニルアルコールコポリマーとブレンドされた、前記一酸化炭素を含有するエチレンポリマー；前記ポリ塩化ビニリデンもしくは前記ポリビニリデンコポリマー、またはその任意の組合せであり、
約１００ｃｃ／１００ｍ2／日未満のＨ2Ｓ透過率を有する腐食性ガス耐性積層品。
【請求項１０】
腐食性ガス耐性バリア層である少なくとも１種の外層（前記バリア層は、ポリビニルアルコールもしくはアルキレン−ビニルアルコールコポリマー、またはそのいずれかと別のポリマーとのブレンド；または前記ポリビニルアルコールポリマーもしくは前記ポリアルキレン−ビニルアルコールコポリマーとブレンドされた、一酸化炭素を含有するエチレンポリマー；ポリアミドもしくはポリアミドコポリマー、もしくはそのいずれかと別のポリマーとのブレンド；ポリビニルアセテートポリマーもしくはポリビニルアセテートコポリマー、またはそのいずれかと別のポリマーとのブレンド；またはポリ塩化ビニリデンもしくはそのコポリマーを含む）と、
ＶＣＩを含む少なくとも内層（前記内層は、ポリオレフィンもしくはそのコポリマー；エチレン−エチルアクリレートもしくはエチレン−メチルアクリレートのコポリマー；ジエン由来のポリマーもしくはジエン由来のコポリマー；ポリスチレン；ハロカーボンを含有するポリマー；ヘテロ鎖熱可塑性物質；ポリスルフィド；ポリフタルアミド；ポリウレタン；ポリアミド；ポリエステル；またはこれらの任意の組合せを含み、前記ＶＣＩは、トリアゾールもしくはその誘導体；安息香酸塩もしくは安息香酸の塩；炭酸塩；リン酸塩；モリブデン酸アルカリ金属塩、二モリブデン酸塩、モリブデン酸アミンもしくはその塩；アルカリ二塩基性酸塩；有機亜硝酸塩もしくは亜硝酸アルカリ金属塩；少なくとも１種のＣ6〜Ｃ12脂肪族モノカルボン酸、少なくとも１種のＣ6〜Ｃ12脂肪族ジカルボン酸もしくは少なくとも１種の第一級芳香族アミド；またはこれらの任意の組合せを含み、前記ＶＣＩの量が、前記内層１００重量部につき約０．２５〜約１０重量部である）と、
前記バリア外層および前記内層と適合性がある少なくとも１種の任意の結合層（前記任意の結合層は、ポリアクリレートもしくはポリメタクリレート（そのエステル部分は、１〜約１２個の炭素原子を有する）、または前記ポリアクリレートもしくは前記ポリメタクリレートとポリオレフィンとのブレンド；ポリ酸無水物もしくはポリ無水マレイン酸；またはオレフィン、エチルビニルアセテートもしくはエチレンアクリレートとの前記ポリ酸無水物もしくは前記ポリ無水マレイン酸のコポリマーを含む）と
を含み、
約２００ｃｃ／１００ｍ2／日未満のＨ2Ｓ透過率を有する、金属を腐食から保護するための腐食性ガス耐性積層品。
【請求項１１】
請求項１０に記載の腐食性ガス耐性積層品であって、
前記腐食性ガス耐性バリア層のポリマーが、前記ポリビニルアルコール、エチレン−ビニルアルコールのコポリマー、前記ポリアミド、前記ポリビニルアルコールもしくは前記ポリビニルアルコールコポリマーとブレンドされた、前記一酸化炭素を含有するエチレンポリマー；前記ポリ塩化ビニリデンもしくは前記ポリビニリデンコポリマー、またはその任意の組合せであり、
前記ポリマー内層が、種々の低密度および高密度ポリエチレンを含むポリエチレン、ポリプロピレンおよびそのコポリマー、前記エチレン−エチルアクリレートコポリマー、前記エチレンメチルアクリレートコポリマー、アクリロニトリル−ブタジエン−スチレン（ＡＢＳ）のコポリマー、メチルメタクリレート−スチレンのコポリマー、ポリブチルジエン、ポリクロロプレン、ブタジエンとスチレンとのコポリマー、ポリクロロトリフルオロエチレン、ポリテトラフルオロエチレン、フッ化エチレンポリプロピレンコポリマー、ポリ塩化ビニル、ポリ塩化ビニリデン、ポリフッ化ビニリデン、ポリエチレンとポリテトラフルオロエチレンとのブレンド、メラミンホルムアルデヒドのコポリマー、前記ポリウレタン、前記ポリアミドもしくは前記ポリエステル、またはその任意の組合せを含み、そして
前記結合層（前記結合層は、ポリオレフィンとブレンドされた前記アクリレートもしくは前記メタクリレート；前記ポリマー無水物もしくは前記ポリ無水マレイン酸；またはオレフィンもしくはエチル−ビニルアセテートのいずれかとの、前記ポリマー無水物もしくは前記ポリ無水マレイン酸の前記コポリマー；またはこれらの任意の組合せを含む）
を含む腐食性ガス耐性積層品。
【請求項１２】
請求項１１に記載の腐食性ガス耐性積層品であって、
前記腐食性ガス耐性バリア層が、前記エチレン−ビニルアルコールのコポリマー（前記コポリマー中のエチレンの量は、約３０〜約４５モルパーセントである）、またはポリ塩化ビニリデン、または塩化ビニル、アクリレートもしくはアクリロニトリルとのそのコポリマーであり、
前記内層が、ポリエチレン、ポリエステル、またはポリアミド、またはその任意の組合せを含み、
前記内層ＶＣＩが、ベンゾトリアゾール、トリルトリアゾール、安息香酸アンモニウム、安息香酸シクロヘキシルアンモニウム、前記安息香酸の塩、前記モリブデン酸アルカリ金属塩、前記二モリブデン酸塩、合計約３〜約３０個の炭素原子を有する脂肪族もしくは芳香族アミン塩モリブデン酸塩、または亜硝酸アルカリ金属塩；またはその任意の組合せであり、
前記結合層が、前記腐食ガス耐性バリア外層と前記ポリマー内層との間に位置し、前記結合層が、前記ポリマー無水物、エチレン−無水マレイン酸コポリマー、またはプロピレン無水マレイン酸のコポリマーもしくはコポリマー、またはその任意の組合せであり、
約１．０ｃｃ／１００ｉｎ2／日未満の酸素透過率を有し、
約１００ｃｃ／１００ｍ2／日未満のＨ2Ｓ透過率を有する腐食性ガス耐性積層品。